(57)【要約】【課題】コーティング付き眼鏡レンズを提供する。【解決手段】本発明は、レンズ基板（２１）を含み、レンズ基板に塗布されたコーティング（２２）を含む眼鏡レンズに関し、コーティング（２２）は、入射角０°でコーティングに入射する第一の波長λＮＩＲの近赤外光について少なくとも２０％の第一の反射率と、入射角３５°でコーティングに衝突する第一の波長λＮＩＲの近赤外光について第二の反射率を有し、前記第二の反射率は第一の反射率に関して少なくとも１０％低減されている。本発明はさらに、このような眼鏡レンズ（２０）を設計するためのコンピュータ実装又は実験的方法（６０）と眼鏡レンズを製造するための対応する方法（７０）にも関する。【選択図】図５Ａ
2019502169.tif 000002
【特許請求の範囲】
【請求項１】
レンズ基板（２１）を含み、前記レンズ基板に塗布されるコーティング（２２）を含み、前記コーティング（２２）は、入射角０°で前記コーティングに衝突する第一の波長λＮＩＲの近赤外光について少なくとも２０％の第一の反射率を有する眼鏡レンズ（２０）において、前記コーティングは、入射角３５°で前記コーティングに衝突する前記第一の波長λＮＩＲの近赤外光について第二の反射率を有し、前記第二の反射率は前記第一の反射率に関して少なくとも１０％低減されていることを特徴とする眼鏡レンズ（２０）。
【請求項２】
４００ｎｍ〜７００ｎｍの可視波長範囲で入射角０°の場合の少なくとも９５％又は少なくとも９８％の平均透過率を特徴とする、請求項１に記載の眼鏡レンズ。
【請求項３】
前記近赤外線範囲内の前記波長λＮＩＲは、７８０ｎｍ〜１５００ｎｍ、８００ｎｍ〜１２００ｎｍ、又は８５０ｎｍ〜１１００ｎｍの波長範囲の群の中の波長範囲内にあることを特徴とする、請求項１または２に記載の眼鏡レンズ。
【請求項４】
前記コーティング（２２）は、近赤外範囲内の前記波長λＮＩＲを含む波長範囲にわたり、入射角０°に関して少なくとも１０％低減された反射率を有することを特徴とする、請求項１〜３の何れか１項に記載の眼鏡レンズ。
【請求項５】
入射角０°で、前記コーティング（２２）は、近赤外範囲内の前記波長λＮＩＲについて少なくとも２５％、少なくとも３０％、少なくとも４０％、及び少なくとも５０％の反射率の群の中の反射率を有することを特徴とする、請求項１〜４の何れか１項に記載の眼鏡レンズ。
【請求項６】
入射角３５°で、前記コーティング（２２）は、近赤外範囲内の前記波長λＮＩＲについて、入射角０°に関して少なくとも１５％、２０％、２５％、及び３０％の群の中の係数だけ低減された反射率を有することを特徴とする、請求項１〜５の何れか１項に記載の眼鏡レンズ。
【請求項７】
入射角３０°〜４５°にわたり、前記コーティング（２２）は、近赤外範囲内の前記波長λＮＩＲについて、入射角０°に関して少なくとも１０％低減された反射率を有することを特徴とする、請求項１〜６の何れか１項に記載の眼鏡レンズ。
【請求項８】
前記レンズ基板（２１）は前面（２３）と後面（２４）を有し、前記コーティング（２２）は、前記レンズ基板（２１）の前記前面に塗布されることを特徴とする、請求項１〜７の何れか１項に記載の眼鏡レンズ。
【請求項９】
前記レンズ基板（２１）は、ＩＲ吸収剤をさらに有することを特徴とする、請求項８に記載の眼鏡レンズ。
【請求項１０】
さらに、請求項１〜９の何れか１項に記載のコーティング（２２）は前記レンズ基板（２１）の前記後面（２４）に塗布されることを特徴とする、請求項８又は９に記載の眼鏡レンズ。
【請求項１１】
前記レンズ基板（２１）は前面（２２）及び後面（２４）を有し、前記後面は可視光、ＩＲ光、及びＵＶ光の群の中の少なくとも１つの範囲に対する反射防止コーティングを有し、及び／又は前記前面はＵＶ光及び短波長青色光の群の中の少なくとも１つの範囲に対する反射コーティングを有することを特徴とする、請求項１〜１０の何れか１項に記載の眼鏡レンズ。
【請求項１２】
レンズ基板（２１）を含み、前記レンズ基板（２１）に塗布されたコーティング（２２）を含み、積層配列（２５）が前記コーティング（２２）を形成する眼鏡レンズ（２０）を設計するためのコンピュータ実装又は実験的方法（６０）であって、
−前記積層配列（２５）を決定するステップであって、前記積層配列（２５）は、前記コーティング（２２）が、入射角０°で前記コーティング（２２）に衝突する第一の波長λＮＩＲの近赤外光について少なくとも２０％の第一の反射率及び、入射角３５°で前記コーティング（２２）に衝突する前記第一の波長λＮＩＲの近赤外光について第二の反射率を有し、前記第二の反射率は前記第一の反射率に関して少なくとも１０％低減されるという条件で決定されるステップ
を含む方法。
【請求項１３】
請求項１２に記載の眼鏡レンズ（２０）を設計するためのコンピュータ実装方法において、前記積層配列（２５）を決定するステップは、
ａ）コーティング（２２）の第一の積層配列（２５）を説明するパラメータを提供するステップ（Ｓ８１）と、
ｂ）前記第一の反射率を表す少なくとも２０％の第一の限度を提供するステップ（Ｓ８２）と、
ｃ）入射角０°で前記コーティング（２２）に入射する前記第一の波長λＮＩＲの近赤外光についての前記コーティング（２２）の反射率を決定するステップ（Ｓ８３）と、
ｄ）ステップｃ）で決定された反射率を前記第一の限度と比較するステップ（Ｓ８４）と、
ｅ１）ステップｄ）で行われた比較の結果、前記第一の限度がステップｃ）で決定された反射率を超えないと判断された場合、
ｆ１）前記第一の積層配列（２５）を説明するパラメータを変更するステップ（Ｓ８５）と、
ｇ１）ステップｃ）〜ｄ）を実行するステップと、
ｅ２）ステップｄ）で行われた比較の結果、前記第一の限度が超過されたと判断された場合、
ｆ２）入射角３５°で前記コーティング（２２）に入射する前記第一の波長λＮＩＲの近赤外光についての前記コーティング（２２）の反射率を決定するステップ（Ｓ８６）と、
ｇ２）ステップｆ２）で決定された反射率をｃ）で決定された反射率と比較するステップ（Ｓ８７）と、
ｈ２．１）ステップｇ２）で行われた前記比較の結果、ステップｆ２）で決定された反射率がステップｃ）で決定された反射率を、１０％を超えて下回らなかったと判断された場合、
ｉ２．１）前記第一の積層配列（２５）を説明する前記パラメータを変更するステップ（Ｓ８８）と、
ｊ２．１）ステップｃ）〜ｄ）を実行するステップと、
ｈ２．２）ステップｇ２）で行われた前記比較の結果、ステップｆ２）で決定された反射率がステップｃ）で決定された反射率を、１０％を超えて下回ったと判断された場合、
ｋ２．２）前記第一の積層配列（２５）を説明する前記パラメータを前記コーティング（２２）の前記積層配列（２５）を説明する前記パラメータとして出力するステップ（Ｓ８９）と、
を含むことを特徴とするコンピュータ実装方法。
【請求項１４】
請求項１２による眼鏡レンズ（２０）を設計するための実験的方法において、前記積層配列（２５）を決定するステップは、
ａ）コーティング（２２）の第一の積層配列（２５）を提供するステップ（Ｓ８１）と、
ｂ）前記第一の反射率を表す少なくとも２０％の第一の限度を提供するステップ（Ｓ８２）と、
ｃ）入射角０°で前記コーティング（２２）に入射する第一の波長λＮＩＲの近赤外光についての前記コーティング（２２）の反射率を測定するステップ（Ｓ８３）と、
ｄ）ステップｃ）で測定された反射率を前記第一の限度と比較するステップ（Ｓ８４）と、
ｅ１）ステップｄ）で行われた前記比較の結果、前記第一の限度がステップｃ）で測定された反射率により超過されなかったと判断された場合、
ｆ１）前記第一の積層配列（２５）を変更するステップ（Ｓ８５）と、
ｇ１）ステップｃ）〜ｄ）を実行するステップと、
ｅ２）ステップｄ）で行われた前記比較の結果、第一の限度が超過されたと判断された場合、
ｆ２）入射角３５°で前記コーティング（２２）に入射する前記第一の波長λＮＩＲの近赤外光についての前記コーティング（２２）の反射率を測定するステップ（Ｓ８６）と、
ｇ２）ステップｆ２）で測定された反射率をステップｃ）で測定された反射率と比較するステップ（Ｓ８７）と、
ｈ２．１）ステップｇ２）で行われた前記比較の結果、ステップｆ２）で測定された反射率がステップｃ）で測定された反射率を、１０％を超えて下回らなかったと判断された場合、
ｉ２．１）前記第一の積層配列（２５）を変更するステップ（Ｓ８８）と、
ｊ２．１）ステップｃ）〜ｄ）を実行するステップと、
ｈ２．２）ステップｇ２）で行われた前記比較の結果、ステップｆ２）で測定された反射率がステップｃ）で測定された反射率を、１０％を超えて下回ったと判断された場合、
ｋ２．２）前記第一の積層配列（２５）を、前記コーティング（２２）の、決定されるべき前記積層配列（２５）として使用するステップ（Ｓ８９）と、
を含むことを特徴とする実験的方法。
【請求項１５】
請求項１２に記載の眼鏡レンズ（２０）を設計するためのコンピュータ実装方法において、前記積層配列（２５）を決定するステップは、
ａ）コーティング（２２）の第一の積層配列（２５）を説明するパラメータを提供するステップ（Ｓ８１）と、
ｂ）前記第一の反射率を表す少なくとも２０％の第一の限度を提供するステップ（Ｓ８２）と、
ｃ）入射角０°で前記コーティング（２２）に入射する第一の波長λＮＩＲの近赤外光についての前記コーティング（２２）の反射率を決定するステップ（Ｓ８３）と、
ｄ）入射角３５°で前記コーティング（２２）に入射する前記第一の波長λＮＩＲの近赤外光についての前記コーティング（２２）の反射率を決定するステップ（Ｓ８６）と、
ｅ）ステップｃ）で決定された反射率を前記第一の限度と比較するステップ（Ｓ８４）と、
ｆ１）ステップｅ）で行われた前記比較の結果、前記第一の限度がステップｃ）で決定された反射率により超過されなかったと判断された場合、
ｇ１）前記第一の積層配列（２５）を説明するパラメータを変更するステップ（Ｓ８５）と、
ｈ１）ステップｃ）〜ｅ）を実行するステップと、
ｆ２）ステップｅ）で行われた前記比較の結果、前記第一の限度が超過されたと判断された場合、
ｇ２）ステップｄ）で決定された反射率をステップｃ）で決定された反射率と比較するステップ（Ｓ８７）と、
ｈ２．１）ステップｇ２）で行われた前記比較の結果、ステップｄ）で決定された反射率がステップｃ）で決定された反射率を、１０％を超えて下回らなかったと判断された場合、
ｉ２．１）前記第一の積層配列（２５）を説明する前記パラメータを変更するステップ（Ｓ８８）と、
ｊ２．１）ステップｃ）〜ｅ）を実行するステップと、
ｈ２．２）ステップｇ２）で行われた前記比較の結果、ステップｄ）で決定された反射率がステップｃ）で決定された反射率を、１０％を超えて下回ったと判断された場合、
ｋ２．２）前記第一の積層配列（２５）を説明する前記パラメータを、前記コーティング（２２）の前記積層配列（２５）を説明する前記パラメータとして出力するステップ（Ｓ８９）と、
を含むことを特徴とするコンピュータ実装方法。
【請求項１６】
レンズ基板（２１）を含み、前記レンズ基板に塗布されたコーティング（２２）を含み、積層配列（２５）が前記コーティング（２２）を形成する眼鏡レンズ（２０）を製造する方法（７０）において、
−レンズ基板（２１）を提供するステップと、
−前記積層配列（２５）を前記レンズ基板（２１）に形成するステップと、を含み、
前記積層配列（２５）は、前記コーティング（２２）が、入射角０°で前記コーティング（２２）に衝突する第一の波長λＮＩＲの近赤外光について少なくとも２０％の第一の反射率と、入射角３５°で前記コーティング（２２）に衝突する前記第一の波長λＮＩＲの近赤外光について第二の反射率を有し、前記第二の反射率は前記第一の反射率に関して少なくとも１０％低減されるという条件が適用される方法。
【発明の詳細な説明】
【技術分野】
【０００１】
本発明は、レンズ基板とレンズ基板上のコーティングを有する眼鏡レンズに関する。本発明はさらに、かかる眼鏡レンズを設計するためのコンピュータ実装又は実験的方法及び眼鏡レンズを製造するためのそれに対応する方法に関する。
【背景技術】
【０００２】
特定のスペクトル範囲は人間の眼に対し、それが強い強度で、又は比較的長い曝露時間で眼に照射されるとダメージを与える可能性があることが知られている。角膜、水晶体、及び網膜は特に影響を受けやすい。ＵＶスペクトル範囲の保護効果は、高品質の眼鏡レンズにおいて先行技術である。
【０００３】
特許文献１は、冒頭に記載の種類の眼鏡レンズを開示している。眼を保護するために、ＵＶ−Ｂ範囲からＩＲ−Ａ範囲までのスペクトル範囲全体にわたる反射防止効果を持つ反射防止コーティングが提供される。眼の保護は、反射防止効果又は反射防止コーティングによって、後方から入射した光が反射により眼鏡装用者の眼の中へと戻ることなく、眼鏡を通過できることで実現される。本明細書において、示されているすべての実施形態は、入射角が３０°又は４５°より大きい場合より、入射角が０°の場合により低い反射率を有する。
【０００４】
しかしながら、前方から入射する放射が眼の中に入ることがあり得るという問題が依然としてある。そのように入る中で、反射防止効果の結果として、放射の量が増えることさえある。
【０００５】
特許文献２は、冒頭に記載の種類の眼鏡レンズを開示しており、これは赤外スペクトル範囲の赤外ミラーとして機能し、前方から入射する赤外放射を有効に減少させるコーティングを含む。その結果、眼を前方から入射する放射から保護できる。
【先行技術文献】
【特許文献】
【０００６】
【特許文献１】米国特許第９，２９１，７４６  Ｂ２号明細書
【特許文献２】米国特許出願公開第２０１５／０１４６１６１  Ａ１号明細書
【特許文献３】米国特許出願第２０１５／０２４１６０２号明細書
【発明の概要】
【発明が解決しようとする課題】
【０００７】
上記の背景により、本発明の目的は、改善された保護効果を実現しやすくする眼鏡レンズを提供することである。
【課題を解決するための手段】
【０００８】
したがって、本発明の第一の態様によれば、眼鏡レンズの提供が提案され、前記眼鏡レンズはレンズ基板を含み、レンズ基板に塗布されるコーティングを含み、コーティング（２２）は、入射角０°でコーティングに衝突する第一の波長λＮＩＲの近赤外光について少なくとも２０％の反射率を有し、コーティングは入射角３５°でコーティングに衝突する第一の波長λＮＩＲの近赤外光について第二の反射率を有し、前記第二の反射率は第一の反射率に関して少なくとも１０％低減されていることを特徴とする。
【０００９】
薄い（ｓｕｂｔｌｅ）照明のためのＩＲエミッタを備えるＩＲカメラの使用の普及は、とりわけ、道路交通中に比較的強力なＩＲエミッタに関する人間の曝露の増大につながる。赤外線ベースの照明システムは、特に３８０ｎｍ〜７８０ｎｍの可視スペクトル範囲内の視野がますます限定される夜間において、見当識を支援する。このようなシステムはまた、ナイトビジョンアシスタント又はナイトビジョンデバイスとも呼ばれる。ナイトビジョンアシスタントの利点は、赤外線ヘッドランプによって広い視野を照明することができ、その際、他の道路使用者がグレアを認識しないことにある。
【００１０】
しかしながら、暗がり、又は薄暮の弱い明りの中では瞳孔が広がっているため、ナイトビジョン技術を備えた車両のＩＲ放射は網膜に直接入射する可能性がある。ここで、赤外放射は瞳孔の収縮又は瞼を閉じるという眼の保護的反射を起こさせない。眼をこのような環境条件の範囲内のリスクにさらすことは避けられない。従来の眼鏡レンズ材料は、特に８００ｎｍ〜１５００ｎｍの範囲において吸収率が低いため、従来の眼鏡レンズによる保護効果はない。
【００１１】
道路交通中、赤外線曝露が増大する実質的に２つのシナリオが生じるかもしれない。すなわち、（ａ）例えば、赤外線ナイトビジョンアシスタントを備える車両が平行な車線上をわずかに後方にずれて同じ方向に走行していることによって発生するかもしれない、後方から斜めに入射する赤外放射の後面反射と、（ｂ）赤外線ナイトビジョンアシスタントを備える対向車の場合に発生するかもしれない、前方から入射する赤外放射からの保護。
【００１２】
冒頭に記した特許文献１及び特許文献２はそれぞれ、部分的な問題（ａ）又は（ｂ）をそれ自体で解決する。しかしながら、２つの文献の教示と眼鏡レンズの裏面のＩＲ反射防止コーティング及び前面のＩＲミラーとの組合せでは、両方のシナリオで十分な保護効果の所望の結果が得られない。前方からの放射の入射の場合だけでなく、後方からの放射の入射の場合に生じる（ｃｏｍｉｎｇ ｔｏ ｂｅａｒ）赤外スペクトル範囲でのミラーリング効果によって、眼鏡レンズの裏面での戻り反射は減少するが、この効果は、前面上の誘電体ミラーによって無効となり、放射はやはり使用者の眼の中に到達してしまうであろう。
【００１３】
したがって、コーティングの提供が提案され、前記コーティングは、コーティングに入射角０°で衝突する第一の波長λＮＩＲの近赤外光について少なくとも２０％の反射率を有し、さらに、入射角３５°でコーティングに衝突する第一の波長λＮＩＲの近赤外光について第二の反射率をさらに有し、前記第二の反射率は第一の反射率に関して少なくとも１０％低減される。好ましいことに、それによって自動車分野における、又は道路交通における赤外線エミッタに対する改善された保護効果が実現可能である。
【００１４】
近赤外範囲内の波長λＮＩＲでの提案されている角度依存性の結果、前方から入射する光成分は、それによってより大きく削減され、他方で、後方から斜めに入射する光成分は、反射率が低減されていることから、通過できる。入射角０°の場合に反射率が少なくとも２０％であることによって、特許文献１と異なり、これが特に反射防止コーティング又は反射防止効果に関係していないことが明らかとなる。好ましくは、反射率は３０％、４０％、５０％、６０％、又はそのほかに７０％、あるいはそれ以上である。好ましくは、入射角３５°と入射角０°での反射率間にそれよりずっと大きな差を設けることもできる。
【００１５】
眼鏡の装用位置を考えると、赤外放射は、放射源を見たときに（最も危険な瞬間）、可視光と共に眼鏡レンズに約０°（通常、±１５°）の角度で入射するため、眼鏡レンズのミラーリング効果は０°で最大となる。これに対して、０°周辺の角度範囲は、後方からの放射にとってはそれほど重要でなく、それは、この場合に反射されるのは実質的に、生来の人間の熱放射だけであるからである。しかしながら、生来の熱放射のリスクの可能性は低いと評価できる。これに対して、後面にとっては、放射が人間の眼の中に全内反射として反射可能な、レンズ表面の垂線に関して３５°〜６０°の入射光の角度範囲が決定的である。
【００１６】
本発明のある態様によれば、入射角０°での反射率と入射角３５°での反射率との間の相互作用をさらに考慮に入れることができる。入射角０°での反射率を高めることによって、入射角３５°での反射率も高くなるかもしれない。入射角０°での反射率を高くしすぎないように、例えば少なくとも２０％であるが７０％以下、好ましくは６０％、５０％、又は４０％以下とすることにより、それほど複雑でない層構造の場合に、後方から斜めに入射する放射に関して、近赤外範囲内の波長λＮＩＲについて十分に低減された反射率又は十分に低い反射率を得ることが可能である。
【００１７】
自動車分野においてナイトアシスタンスシステムで使用されるとき、交通の流れが中程度である場合に使用者が対向車の赤外放射に曝露されるのは比較的短い時間間隔のみでありこれは、前記対向車が使用者の車両を反対方向に通過するからである。これに対して、曝露は、例えば車両が平行な車線上でわずかにずれて同程度の速度で走行している場合、後方から斜めに入射する赤外放射の場合は継続的期間にわたり存在するかもしれない。この点について、少なくとも２０％の反射率は、入射角０°の場合に十分であるかもしれない。その結果、限定的な複雑さの層構造で、後方から斜めに入射する放射の近赤外範囲の波長λＮＩＲについての十分に低減された反射率又は十分に低い反射率を得ることが可能である。
【００１８】
さらに、提案される眼鏡レンズはまた、前方及び後方から斜めの両方から入射する太陽放射の場合に、改善された保護効果を提供できる。入射角０°でのミラーリング効果の結果として、例えば表面での反射の結果として、前方から入射する光線、例えば水面の反射を減少させることができ、それと同時に、入射角３５°での反射率が低減されているために、後方から斜めに入射する放射のより大きい部分が眼鏡レンズを透過し、その結果、これは再び眼へと反射しない。ここで、考えられる応用例は、屋外、特に砂浜での読書である。
【００１９】
好ましくは、眼鏡レンズはゼロ以外の光学パワーを有する。レンズ基板は好ましくはＵＶ吸収剤を有する。
【００２０】
本発明の第二の態様によれば、レンズ基板を含み、レンズ基板に塗布されるコーティングを含む眼鏡レンズを設計するためのコンピュータ実装又は実験的方法が提案され、この方法は、
−積層配列を決定するステップを含み、積層配列は、コーティングが、入射角０°でコーティングに衝突する第一の波長λＮＩＲの近赤外光について少なくとも２０％の第一の反射率と、入射角３５°でコーティングに衝突する第一の波長λＮＩＲの近赤外光について第二の反射率を有し、前記第二の反射率は第一の反射率に関して少なくとも１０％だけ低減されるという条件が適用される。
【００２１】
本発明の第三の態様によれば、レンズ基板を含み、レンズ基板に塗布されるコーティングを含む眼鏡レンズを製造する方法が提案され、この方法は、
−レンズ基板を提供するステップと、
−コーティングを形成する積層配列をレンズ基板上に形成するステップと、を含み、コーティングは、入射角０°でコーティングに衝突する第一の波長λＮＩＲの近赤外光について少なくとも２０％の第一の反射率と、入射角３５°でコーティングに衝突する第一の波長λＮＩＲの近赤外光について第二の反射率とを有し、前記第二の反射率は第一の反射率に関して少なくとも１０％だけ低減されるという条件が適用される。
【００２２】
本発明の第四の態様によれば、フレームのほか、第一の態様による第一の眼鏡レンズと第二の眼鏡レンズを含む眼鏡が提案される。
【００２３】
別段のことわりがないかぎり、本明細書で使用されている用語は、Ｄｅｕｔｓｃｈｅｓ  Ｉｎｓｔｉｔｕｔ  ｆｕｅｒ  Ｎｏｒｍｕｎｇ  ｅ．Ｖ．［ドイツ規格協会］による規格ＤＩＮ  ＥＮ  ＩＳＯ  １３６６６：２０１２の意味で理解されるべきである。
【００２４】
入射角は、眼鏡レンズの表面に鉛直又は垂直な表面に関する角度に関する。特に、入射角は、ＤＩＮ  ＥＮ  ＩＳＯ  １３６６６：２０１２規格４．９項により眼鏡レンズの頂点で特定できる。
【００２５】
ＤＩＮ  ＥＮ  ＩＳＯ  １３６６６：２０１２規格４．２項によれば、可視光、可視放射、又は可視波長範囲という用語は、人間の視覚に直接作用することのできる光学放射に関する。可視放射は、４００ｎｍ〜７８０ｎｍの波長範囲に関していてもよい。しかしながら、本開示の範囲内で、可視放射は好ましくは、４００ｎｍ又は４６０ｎｍ〜７００ｎｍの波長範囲に関していてもよい。特に、これは眼の最大感度をカバーし、それと同時に、フィルタ特性及びエッジ急峻度の設計に関する設計の柔軟性を増大させる。
【００２６】
ＤＩＮ  ＥＮ  ＩＳＯ  １３６６６：２０１２規格４．３項によれば、紫外放射はその波長が可視放射に関するものより短い光学放射と理解される。１００ｎｍ〜４００ｎｍの紫外線放射範囲は通常、ＵＶ−Ａ（３１５ｎｍ〜４００ｎｍ）、ＵＶ−Ｂ（２８０ｎｍ〜３１５ｎｍ）、及びＵＶ−Ｃ（１００ｎｍ〜２８０ｎｍ）に細分される。代替として、３８０ｎｍをＵＶ−Ａの上限として使用できる。ＵＶ−Ｃのスペクトル範囲は、大気が２００ｎｍより短い波長の放射を十分に吸収するため、実際上、２００ｎｍ〜２８０ｎｍである。
【００２７】
ＤＩＮ  ＥＮ  ＩＳＯ  １３６６６：２０１２規格４．３項によれば、赤外放射はその波長が可視放射に関するものより長い光学放射と理解すべきである。７８０ｎｍ〜３μｍの範囲はまた、近赤外範囲とも呼ばれる。ここで、ＩＲ−Ａ（７８０ｎｍ〜１４００ｎｍ）とＩＲ−Ｂ（１．４μｍ〜３μｍ）とが区別される。海抜ゼロメートルでは、考慮すべき赤外スペクトルは約２μｍまで拡張される。さらに、従来の眼鏡レンズ材料はすでに、その材料特性を考慮して、約１．７μｍ超〜２μｍの波長の赤外放射の十分な吸収を提供する。
【００２８】
ＤＩＮ  ＥＮ  ＩＳＯ  １３６６６：２０１２規格５．８項によれば、前面又は物体側面という用語は、眼鏡レンズの、眼から遠い方に嵌め込まれることが意図される表面を指す。ＤＩＮ  ＥＮ  ＩＳＯ  １３６６６：２０１２規格５．１９項によれば、裏面又は眼側表面という用語は、眼鏡レンズの、眼により近い方に嵌め込まれることが意図される表面を指す。前面及び後面という用語は、本明細書において、レンズ基板についても相応に使用される。
【００２９】
本開示の範囲内で、眼鏡レンズという用語は、特に、ＤＩＮ  ＥＮ  ＩＳＯ  １３６６６：２０１２規格８．１．１３項によるコーティング付き眼鏡レンズ、すなわち、特にその特性の１つ又は複数を変化させるために１つ又は複数の表面コーティングがそこに塗布されている眼鏡レンズを指す。本明細書において開示される眼鏡レンズは、有利な点として、特に以下の分野、すなわち、眼鏡（矯正力のあるものとないもの）、サングラス、スキーゴーグル、職業用眼鏡、及びヘッドマウントディスプレイデバイス（ヘッドマウントディスプレイ）と組み合わせられる眼鏡で使用できる。
【００３０】
本開示の範囲内で、眼鏡レンズという用語はさらに、眼鏡レンズ半完成品、特に、ＤＩＮ  ＥＮ  ＩＳＯ  １３６６６：２０１２規格８．４．２号による眼鏡レンズブランク又はセミフィニッシュト眼鏡レンズ、すなわち、レンズブランク又は、一方の表面のみが光学的に仕上げられたレンズブランクをさらに含んでいてもよい。これに対して、レンズ基板という用語は、本発明によるコーティングを持たない眼鏡レンズ（半完成品を含む）に関する。
【００３１】
ＤＩＮ  ＥＮ  ＩＳＯ  １３６６６：２０１２規格１５．１項によれば、分光反射率又は反射率（ｒｅｆｌｅｃｔｎａｃｅ，  ｒｅｆｌｅｃｔｉｖｉｔｙ）という用語は、特定の波長（λ）での入射放射強度に対するそれぞれの材料又は表面もしくはコーティングにより反射されるスぺクトル放射強度の比を指す。本願の場合、反射率はその複数の高屈折率層及び低屈折率層を持つコーティング全体の反射率に関しており、個々の層の反射率に関するものではない。
【００３２】
ＤＩＮ  ＥＮ  ＩＳＯ  １３６６６：２０１２規格１５．２項によれば、分光透過率又は透過率という用語は、特定の波長（λ）での入射放射強度に対するそれぞれの材料により透過させられるスペクトル放射強度の比を指す。
【００３３】
ＤＩＮ  ＥＮ  ＩＳＯ  １３６６６：２０１２規格１５．４項によれば、視感透過率という用語は、入射光束に対するスペクトルレンズもしくはフィルタによって、又は、この場合ではコーティングによって透過させられる光束の比を指す。ここでは、昼間視野のための人間の眼の感度関数及びＣＩＥ標準照明Ｄ６５のスペクトル放射分布で重み付けされる。上述の規格から外れて、ここでは、４００ｎｍ又は４６０ｎｍ〜７００ｎｍ又は７８０ｎｍの波長範囲を考慮することができる。
【００３４】
例えば傷に対する保護層又は静電防止効果を得るための導電性静電防止層の形成といったコーティングの追加の層の形成等、さらにより多くの製造ステップを行うことができると理解されたい。特に、追加の層はまた、追加の機能を得るために、以下の説明の中で明示される実施形態の積層配列の中に挿入されてもよい。例えば、以下の説明の中で明示される積層配列の中に厚さ約３ｎｍのＩＴＯ層を挿入することにより、分光反射率に実質的に影響を与えずに、静電防止効果を得ることができるかもしれない。ここで、ＩＴＯ層を終止層としてではなく、積層配列の中に挿入することが有利であるかもしれない。コーティングの層間に相互作用があり、そのため区切ることはできず、その代わりにコーティングの全体的な効果を、光学特性、特に角度依存反射率に関して考慮に入れるべきであると理解されたい。
【００３５】
ここで、特に、コーティングという用語は、高屈折率の層と低屈折率の層の積層配列を有する誘電体コーティングに関していてもよい。このような誘電ミラー又はフィルタは、ブラッグ反射器とも呼ぶことができる。任意選択により、このようなコーティングはまた、高屈折率層の屈折率と低屈折率層の屈折率との間にある屈折率を持つ中間屈折率層も有していてよい。このようなコーティングは、真空コーティング法、例えば気化もしくは蒸着、スパッタリングもしくは陰極スパッタリング、又は化学気相成長法により塗布されてもよい。
【００３６】
本願の場合、条件とは、機能的特徴の定義の意味内で満足させるべき境界条件を意味すると理解すべきである。特に、これは逐次近似又は最適化法のための特性又は境界条件であってもよく、これはこのような方法のための根拠を表す。
【００３７】
ある構成において、可視波長範囲４００ｎｍ〜７００ｎｍで、入射角０°の場合の眼鏡レンズの平均透過率又は視感透過率が少なくとも９５％、好ましくは少なくとも９８％となるようにすることができる。ここで、これは眼の感度関数を考慮した、可視範囲での重み付け透過率である。ここで、透過率は、ＤＩＮ  ＥＮ  ＩＳＯ  １３６６６：２０１２規格１５．４項による視認透過率、すなわち、特定のスペクトル範囲での入射光束に対する眼鏡レンズにより透過される光束の比を意味すると理解すべきである。また、４００ｎｍ〜７８０ｎｍ、４６０ｎｍ〜７００ｎｍ、及び４６０ｎｍ〜７８０ｎｍの波長範囲を考慮することも可能である。別の表現をすれば、これは使用者にとって可視光を透過させる眼鏡レンズである。あるいは、例えばサングラスとして使用される場合、さらに着色を提供してもよい。
【００３８】
ある構成において、近赤外線の波長λＮＩＲは、７８０ｎｍ〜１５００ｎｍ、８００ｎｍ〜１２００ｎｍ、及び８５０ｎｍ〜１１００ｎｍの波長範囲の群の中の波長範囲内にあってもよい。例えば、波長は、λＮＩＲ＝１０００ｎｍであってもよい。好ましくは、赤外波長は所定の放射源に、例えば自動車分野のナイトビジョンアシスタントの赤外線ヘッドランプの最大放出にマッチする。
【００３９】
別の構成では、コーティングは、波長λＮＩＲを含む波長範囲にわたり、入射角０°に関して少なくとも１０％だけ低くされた反射率を有することができる。この構成の利点は、これが広帯域放射源も考慮に入れることができることにある。赤外放射源は通常、単色光源ではなく、例えば比較的広い発光スペクトルを持つ赤外線ＬＥＤヘッドランプである。この範囲の保護効果は、波長範囲を考慮したコーティングによって確保できる。
【００４０】
別の構成では、入射角０°で、コーティングは近赤外範囲の波長λＮＩＲについて少なくとも２５％、少なくとも３０％、少なくとも４０％、及び少なくとも５０％の反射率の群の中の反射率を有する。特に、コーティングは入射角０°で少なくとも６０％、７０％、又は８０％の反射率を有していてもよい。それゆえ、提案されているコーティングは正確には、波長λＮＩＲでは反射防止コーティングとしてではなく、反射効果を持つコーティングとして機能すると理解されたい。
【００４１】
ある構成では、入射角３５°で、コーティングは近赤外範囲の波長λＮＩＲについて、入射角０°に関して少なくとも１５％、２０％、２５％、及び３０％の群の中の係数だけ低減された反射率を有する。特に、コーティングは、入射角３５°で、入射角０°に関して少なくとも４０％、５０％、６０％、又は７０％だけ低減された反射率を有していてもよい。その結果、前方から（例えば、入射角０°±１５°で）入射する放射と後方から斜めに入射する放射のミラーリング効果との間に、より大きな差が実現される。反射率はマイナスの値をとらないと理解されたい。例えば、コーティングは、入射角０°での反射率５０％と、入射角３５°での反射率２５％、すなわち入射角０°に関する入射角３５°の絶対的には２５％、また相対的には５０％だけ低減された反射率を有していてもよい。本開示の範囲内で、低減された反射率に関するパーセンテージの数字は、反射率の絶対的低減にも反射率の相対的低減に関していてよい。
【００４２】
ある構成において、入射角３０°〜４５°にわたり、コーティングは近赤外範囲の波長λＮＩＲについて、入射角０°に関して少なくとも１０％だけ低減された反射率を有する。この構成の利点は、広い角度範囲にわたって保護効果が確保されることにある。好ましくは、入射角範囲及び、波長λＮＩＲを含む波長範囲を組み合わせることができる。
【００４３】
別の構成では、レンズ基板は前面及び後面を有し、コーティングはレンズ基板の前面に塗布される。この構成の利点は、製造工程中に前面にすでにコーティングを提供できることにある。特に、前面は、例えばフリーフォームジェネレータを使って裏面の処理が完了する前に被覆できる。好ましくは、したがって、その前面の処理がすでに終わっている眼鏡レンズ半完成品及び／又は眼鏡レンズブランクを提供することが可能である。
【００４４】
ある構成において、レンズ基板はＩＲ吸収剤をさらに有していてもよい。この構成の利点は、赤外放射を更に削減できる点にある。ＩＲ吸収剤（赤外線吸収剤）の効果は、コーティングが前面に塗布されたときに特に有利となり得る。当然のことながら、誘電体コーティングは両方向に同じ効果を有する。光が後方から入ったときに残り、前面に到達し、そこで前面のコーティングにより反射されて戻る残留放射成分は、この場合、ＩＲ吸収剤を有する基板を通る２つの通路をたどり、それによって赤外放射は２回減衰させられる。
【００４５】
さらに、ＩＲ吸収剤とレンズ基板前面のコーティングの組合せから相乗効果が生じるかもしれない。ＩＲ吸収剤を含む基板の使用可能寿命は、前面のコーティングの少なくとも部分的な反射効果により延長されるかもしれず、それは、ＩＲ吸収剤に作用する赤外放射がより少なくなるからである。その結果、ＩＲ吸収剤の経年変化が可視スペクトル範囲での影響を生じさせるかもしれないため、使用可能寿命にわたる可視範囲内の透過率が改善するかもしれない。
【００４６】
例えば赤外光吸収染料の形態のＩＲ吸収剤は、様々な方法で導入されてよい。例えば、これらは吸収剤のモノマ混合物の中に混ぜることができ、そのため、これらを例えばＵＶ吸収剤と共に添加して、それと一緒に硬化させるか、又は特に熱可塑性ポリマと共に射出成型により加工できる。ここで、これはその中に染料が均一に分散されたポリマ製品か、又はその中に１種又は複数種の染料が表面上の厚さ例えば５００μｍ以下の層内に配置されたポリマ製品であってもよい。
【００４７】
あるいは、ＩＲ吸収剤の、基板に塗布される（例えば、ＵＶ又は熱硬化）ラッカとの混和材が提供されてもよい。好ましくは、これは同時にプライマ又はハードコートとしての役割を果たしてもよい。ここで、基板材料に混和する場合と同じ効果を得るために、吸収剤の濃度をより高く、例えば０．０２〜４質量パーセント、好ましくは０．１〜１質量パーセント、好ましくは０．２〜０．７５質量パーセントとしてもよい。任意選択によりプライマ又はプライマ層をレンズ基板に形成してもよく、それによって機能コーティングがより接着しやすくなる。任意選択によるハードコートは、眼鏡レンズを傷から保護できる。
【００４８】
さらに、ＩＲ吸収剤は基板材料又はコーティング、特にハードコートの中に、ガラスを着色する場合と同様の方法で、又は熱転写もしくは吸入を通じて拡散させることにより導入できる。ここで、好ましくは、量子収率の高い材料を利用することが好ましく、それによって通常のように薄い層厚のコーティングで透過率を十分に低減できる。ＩＲ吸収剤は、とりわけ、（クオタ）リレン、フェニレンジアミン、又は適当な電荷移動遷移の金属錯体の物質クラスから収集できる。例には、（ビス（４，４’−ジメトキシジチオベンジル）ニッケル（ＣＡＳ  ３８４６５−５５−３）、ビス（４−ジメチルアミノジチオベンジル）ニッケル）（ＣＡＳ  ３８９５１−９７−２）；Ｎ，Ｎ，Ｎ’，Ｎ’−テトラキス（４−ジブチルアミノフェニル）−ｐ−フェニレンジアミニウムヘキサフルオロフォスフェート（ＣＡＳ  １５２３４０−２６−６）、アントラ［９”，１”，２”：６，５，１０；１０”，５”，６”：６’，５’，１０’］ジアントラ［２，１，９−ｄｅｆ：２’，１’，９’−ｄ’ｅ’ｆ’］ジイソキノリン−１，３，１２，１４（２Ｈ，１３Ｈ）（ＣＡＳ  １６５５５０−６４−１），アントラ（９”，１”，２”：６，５，１０；１０”，５”，６”：６’，５’，１０’］ジアントラ［２，１，９−ｄｅｆ：２’，１’，９’−ｄ’ｅ’ｆ’］ジイソキノリン−１，３，１２，１４（２Ｈ，１３Ｈ）−テトロン、２，１３−ビス［２，６−ビス（１−メチルエチル）フェニル］−５，１０，１６，２１−テトラキス［４−（１，１，３，３−テトラメチルブチル）フェノキシ］（ＣＡＳ  ３３３３０４−５４−４）等が含まれる。
【００４９】
ある構成では、本開示によるコーティングはさらに、レンズ基板の後面に塗布されてもよい。例えば、同じコーティングが前面及び後面に提供されてもよい。しかしながら、代替的に、後面については、本開示によるコーティングの異なる構成が提供されてもよい。このようなコーティングを前面及び後面の両方に提供することの利点は、ＩＲ透過率がはるかに大幅に低減されることと、その結果、より改善された保護効果が実現されることにある。その代わりに、又はそれに加えて、同様の層構造でも所望の効果を実現するのに十分であるかもしれない。この結果として、コーティングはより費用対効果の高い方法で製造できる。好ましくは、前面及び後面のコーティングは、レンズ基板のＩＲ吸収剤と組み合わせられる。裏面コーティングにより、後方から斜めに入射する放射に関する反射率が低減し、それによってレンズ基板中のＩＲ吸収剤と共に、眼のＩＲ光線曝露が減衰し、保護効果をさらに改善できる。
【００５０】
ある構成では、レンズ基板は前面及び後面を有し、後面は、可視光、ＩＲ光、及びＵＶ光の群の中の少なくとも１つの範囲についての反射防止コーティングを有する。ここで、冒頭で提案されたコーティングは前面に提供できる。このような反射防止コーティングを使用する結果として、例えば特許文献１から知られているように、追加の保護機能を得ることができる。特に、赤外線反射防止（ＩＲ−ＡＲ）コーティングは前面及び／又は後面に提供されてよい。有利な保護効果は、前面及び後面コーティングにより、特にレンズ基板中のＩＲ吸収剤と組み合わせて開発できる。ここで、これは例えば、セラミック又はハイブリッドコーティング（例えば、ゾル−ゲルプロセスに基づく有機−無機ハイブリッド層）であってもよく、これは好ましくは、可視範囲内の反射防止層としての効果のほかに、赤外スペクトル内の反射に対する低減作用も有する。
【００５１】
別の構成では、レンズ基板は前面及び後面を有し、前面はＵＶ光及び短波長青色光の群の中の少なくとも１つの範囲に関する反射コーティングを有する。換言すれば、前面のコーティングはＵＶ光及び／又は短波長青色光に対する反射効果を有する。コーティングは、第一の態様によるコーティングとすることができ、これはさらに、対応する反射効果を提供する。この実施形態の利点は、別のスペクトル範囲における保護効果が更に改善されることにある。前面の代わりに、又はそれに加えて、後面のコーティングもまた、このような特性を有するように構成してもよいと理解されたい。短波長青色光に対する保護効果は、ブルーカットとも呼ばれる。フルーカットは好ましくは、（セラミック又はハイブリッド）反射防止コーティングを意味すると理解されるべきであり、これは特に、高い有効性で、例えば４００ｎｍ〜４６０ｎｍ（高エネルギー可視（ＨＥＶ）等のＵＶ範囲のエッジにおける短波長青色光に対する高い反射率を有する。さらに、眼鏡レンズの、少なくとも９５％、好ましくは少なくとも９８％という透過率が４６０ｎｍ〜７００ｎｍの可視波長範囲で提供されてもよい。
【００５２】
別の構成では、コーティングは高屈折率の材料、中程度の屈折率の材料、及び低屈折率の材料を有する。この構成の利点は、中程度の屈折率（高屈折率と低屈折率との間にある）の第三の成分を追加することによって、コーティングの層系の効果がより柔軟に提供されるという点である。好ましくは、所望の効果に必要な層の数を減らすことができる。例えばＴｉＯ２等、基板材料のそれより高い屈折率を有する材料が、高屈折率の材料として使用されてもよい。例えば、Ｚｒ、Ｔｉ、Ａｌ、Ｙ、Ｔａ、Ｎｄ、Ｌａ、Ｎｂ、及びＰｒＴｉから選択される金属酸化物又はそれらの組合せは、高屈折率の材料、すなわちいわゆる高屈折率材料として使用できる。基板材料のそれより低い屈折率を有する材料は、低屈折率の材料として使用されてもよい。例えば、ＳｉＯ２をこのために使用できる。あるいは、ＳｉＯ２とアルミニウムとの混合物を使用することも可能である。ＺｒＯ２は、中程度の屈折率の材料例として使用できる。例えば、高屈折率の材料の屈折率はｎ＞２．０であってもよく、中程度の屈折率の材料の屈折率はｎ＝１．５〜ｎ＝２．０であってもよく、低屈折率の材料の屈折率は、ｎ＜１．５であってもよい。用途と利用されるレンズ基板材料に応じて、上記と異なる範囲、例えば相互に関する、又はレンズ基板材料の屈折率に関する材料の相対的仕様等を利用することもできる。
【００５３】
ある構成では、コーティングは以下の積層配列、すなわち、ＴｉＯ２の第一の層、それに続くＳｉＯ２の第一の層、それに続くＴｉＯ２の第二の層、それに続くＳｉＯ２の第二の層、それに続くＴｉＯ２の第三の層、それに続くＳｉＯ２の第三の層、それに続くＺｒＯ２の第一の層、それに続くＴｉＯ２の第四の層、それに続くＺｒＯ２の第二の層、それに続くＴｉＯ２の第五の層を有していてもよい。ハードコート層（ハードコート）はレンズ基板とＴｉＯ２の第一の層との間に提供されてもよい。任意選択により、別の終止層が提供されてもよい。
【００５４】
ある実施形態において、コーティングは高屈折率の終止層を有していてもよい。この構成の利点は、高屈折率の終止層と周囲の空気との間の屈折率の差が大きいことによって、赤外範囲で有利なミラーリング効果を実現できることにある。
【００５５】
ある構成では、コーティングは誘電体層をさらに有する。例えば、このために、インジウム錫酸化物（（Ｉｎ２Ｏ３）０．９（ＳｎＯ２）０．１；ＩＴＯ）、フッ素ドープ錫酸化物（ＳｎＯ２：Ｆ；ＦＴＯ）、アルミニウムドープ亜鉛酸化物（ＺｎＯ：Ａｌ；ＡＺＯ）、又はアンチモンドープ錫酸化物（ＳｎＯ２：Ｓｂ；ＡＴＯ）等の透明な導電性酸化物を利用してもよい。この構成の利点は、静電帯電を回避できることにある。その結果、眼鏡レンズのクリーニングを改善できる。さらに、例えば層系の機械的安定性を改善するために、追加の層を取り付けてもよい。このために、厚さ≧１００ｎｍの層を利用できる。
【００５６】
別の構成では、コーティングは少なくとも５層、特に少なくとも６層、特に少なくとも７層、特に少なくとも８層、特に好ましくは９層、特に少なくとも１０層を有する。この構成の利点は、所望の角度依存性を有する明確に定義された透過効果と反射効果を実現できることにある。
【００５７】
コンピュータ実装方法としての本発明の第二の態様による方法の構成では、積層配列を決定するステップは、
ａ）コーティングの第一の積層配列を説明するパラメータを提供するステップと、
ｂ）第一の反射率を表す少なくとも２０％の第一の限度を提供するステップと、
ｃ）入射角０°でコーティングに入射する第一の波長λＮＩＲの近赤外光についてのコーティングの反射率を決定するステップと、
ｄ）ステップｃ）で決定された反射率を第一の限度と比較するステップと、
ｅ１）ステップｄ）で行われた比較の結果、第一の限度がステップｃ）で決定された反射率を超えないと判断された場合、
ｆ１）第一の積層配列を説明するパラメータを変更するステップと、
ｇ１）ステップｃ）〜ｄ）を実行するステップと、
ｅ２）ステップｄ）で行われた比較の結果、第一の限度が超過されたと判断された場合、
ｆ２）入射角３５°でコーティングに入射する第一の波長λＮＩＲの近赤外光についてのコーティングの反射率を決定するステップと、
ｇ２）ステップｆ２）で決定された反射率をｃ）で決定された反射率と比較するステップと、
ｈ２．１）ステップｇ２）で行われた比較の結果、ステップｆ２）で決定された反射率がステップｃ）で決定された反射率を、１０％を超えて下回らなかったと判断された場合、
ｉ２．１）第一の積層配列を説明するパラメータを変更するステップと、
ｊ２．１）ステップｃ）〜ｄ）を実行するステップと、
ｈ２．２）ステップｇ２）で行われた比較の結果、ステップｆ２）で決定された反射率がステップｃ）で決定された反射率を、１０％を超えて下回ったと判断された場合、
ｋ２．２）第一の積層配列を説明するパラメータをコーティングの積層配列を説明するパラメータとして出力するステップと、
を含んでいてもよい。その結果、積層配列は好ましくは、反復法、特に反復的近似又は最適化法で決定できる。このために、これらは商業的に入手可能なプログラム、例えばドイツのガルヒンクのＯｐｔｉＬａｙｅｒ  ＧｍｂＨによる、欧州ではドイツのハイデルブルクのＬａｎｇｂｅｉｎ  Ｔｈｅｌｅｎ  Ｃｏｎｓｕｌｔｉｎｇにより販売されるソフトウェアから製作できる。その他の販路はｈｔｔｐ：／／ｗｗｗ．ｏｐｔｉｌａｙｅｒ．ｃｏｍ／ｄｉｓｔｒｉｂｕｔｏｒｓに掲載されている。
【００５８】
実験的方法としての本発明の第二の態様による方法の別の構成では、積層配列を決定するステップは、
ａ）コーティング（２２）の第一の積層配列（２５）を提供するステップと、
ｂ）第一の反射率を表す少なくとも２０％の第一の限度を提供するステップと、
ｃ）入射角０°でコーティング（２２）に入射する第一の波長λＮＩＲの近赤外光についてのコーティング（２２）の反射率を測定するステップと、
ｄ）ステップｃ）で測定された反射率を第一の限度と比較するステップと、
ｅ１）ステップｄ）で行われた比較の結果、第一の限度がステップｃ）で測定された反射率により超過されなかったと判断された場合、
ｆ１）第一の積層配列（２５）を変更するステップと、
ｇ１）ステップｃ）〜ｄ）を実行するステップと、
ｅ２）ステップｄ）で行われた比較の結果、第一の限度が超過されたと判断された場合、
ｆ２）入射角３５°でコーティング（２２）に入射する第一の波長λＮＩＲの近赤外光についてのコーティング（２２）の反射率を測定するステップと、
ｇ２）ステップｆ２）で測定された反射率をステップｃ）で測定された反射率と比較するステップと、
ｈ２．１）ステップｇ２）で行われた比較の結果、ステップｆ２）で測定された反射率がステップｃ）で測定された反射率を、１０％を超えて下回らなかったと判断された場合、
ｉ２．１）第一の積層配列（２５）を変更するステップと、
ｊ２．１）ステップｃ）〜ｄ）を実行するステップと、
ｈ２．２）ステップｇ２）で行われた比較の結果、ステップｆ２）で測定された反射率がステップｃ）で測定された反射率を、１０％を超えて下回ったと判断された場合、
ｋ２．２）第一の積層配列（２５）を、コーティング（２２）の、決定されるべき積層配列（２５）として使用するステップと、
を含んでいてもよい。本明細書に記載の配列を例示的に使用すれば、その結果として、実験的な反復的方法により、特に反復的近似又は最適化法により積層配列を決定することが可能である。
【００５９】
コンピュータ実装方法としての本発明の第二の態様による方法のある構成では、積層配列を決定するステップは、
ａ）コーティングの第一の積層配列を説明するパラメータを提供するステップと、
ｂ）第一の反射率を表す少なくとも２０％の第一の限度を提供するステップと、
ｃ）入射角０°でコーティングに入射する第一の波長λＮＩＲの近赤外光についてのコーティングの反射率を決定するステップと、
ｄ）入射角３５°でコーティングに入射する第一の波長λＮＩＲの近赤外光についてのコーティングの反射率を決定するステップと、
ｅ）ステップｃ）で決定された反射率を第一の限度と比較するステップと、
ｆ１）ステップｅ）で行われた比較の結果、第一の限度がステップｃ）で決定された反射率により超過されなかったと判断された場合、
ｇ１）第一の積層配列を説明するパラメータを変更するステップと、
ｈ１）ステップｃ）〜ｅ）を実行するステップと、
ｆ２）ステップｅ）で行われた比較の結果、第一の限度が超過されたと判断された場合、
ｇ２）ステップｄ）で決定された反射率をステップｃ）で決定された反射率と比較するステップと、
ｈ２．１）ステップｇ２）で行われた比較の結果、ステップｄ）で決定された反射率がステップｃ）で決定された反射率を、１０％を超えて下回らないと判断された場合、
ｉ２．１）第一の積層配列を説明するパラメータを変更するステップと、
ｊ２．１）ステップｃ）〜ｅ）を実行するステップと、
ｈ２．２）ステップｇ２）で行われた比較の結果、ステップｄ）で決定された反射率がステップｃ）で決定された反射率を、１０％を超えて下回ったと判断された場合、
ｋ２．２）第一の積層配列を説明するパラメータを、コーティングの積層配列を説明するパラメータとして出力するステップと、
を含んでいてもよい。本明細書に記載されているコンピュータ実装方法の発展形は、眼鏡レンズを設計するための実験的方法に相応に応用されてもよい。
【００６０】
本発明の第一の態様について上で詳しく説明した利点は、本発明の他の態様により適用される。
【００６１】
言うまでもなく、上述の特徴及び後で説明されることになる特徴は、各々の場合で明示された組合せにおいてだけでなく、その他の組合せでも、又は個々にでも、本発明の範囲から逸脱せずに使用できる。特に、波長の範囲、入射角の範囲、０°での反射率、及び／又は３５°での反射率に関する具体化は、相互に組み合わせることができる。
【００６２】
本発明の実施形態は図面に示され、以下の説明の中でより詳しく説明される。
【図面の簡単な説明】
【００６３】
【図１】前方から入射する赤外放射のある例示的シナリオを示す。
【図２】後方から斜めに入射する赤外放射のある例示的シナリオを示す。
【図３】本発明の例示的実施形態による眼鏡レンズの実施形態を示す。
【図４Ａ】眼鏡レンズの実施形態の概略図を示す。
【図４Ｂ】図４Ａの眼鏡レンズの反射曲線を示す。
【図５Ａ】眼鏡レンズの別の実施形態の概略図を示す。
【図５Ｂ】図５Ａの眼鏡レンズの反射曲線を示す。
【図６Ａ】眼鏡レンズの別の実施形態の概略図を示す。
【図６Ｂ】図６Ａの眼鏡レンズの反射曲線を示す。
【図７Ａ】眼鏡レンズの別の実施形態の概略図を示す。
【図７Ｂ】図７Ａの眼鏡レンズの反射曲線を示す。
【図８Ａ】眼鏡レンズの別の実施形態の概略図を示す。
【図８Ｂ】図８Ａの眼鏡レンズの反射曲線を示す。
【図９Ａ】眼鏡レンズの別の実施形態の概略図を示す。
【図９Ｂ】図９Ａの眼鏡レンズの反射曲線を示す。
【図１０】青色又はＵＶ光線範囲で反射する眼鏡レンズの反射曲線を示す。
【図１１】眼鏡レンズの反射曲線の別の実施形態を示す。
【図１２】眼鏡レンズを設計する方法のフローチャートを示す。
【図１３】眼鏡レンズを製造する方法のフローチャートを示す。
【図１４】積層配列を決定するための方法ステップのフローチャートを示す。
【図１５】積層配列を決定するための方法ステップの別の構成のフローチャートを示す。
【発明を実施するための形態】
【００６４】
図１及び図２は、本発明による眼鏡レンズの有利な応用シナリオを示す。
【００６５】
図１に示されるシナリオでは、第一の車両１１及び第二の車両１２は道路に沿ってそれぞれ各方向の片側車線上を反対方向に走行している。対向車１２はヘッドランプを有し、そのすれ違いビームコーン１３は、車両１１のドライバの目がくらむようになることを大きく回避するように変形されている。さらに、車両１２はナイトビジョンアシスタントを含み、その赤外線ヘッドランプは実質的により広いＩＲ照明領域１４を有し、前記ナイトビジョンアシスタントはしたがって、車両１２のドライバにとって改善された夜間視野を得やすくすることができる。このために、赤外線カメラにより記録されたＩＲ照明領域１４の画像は、車両１２内のスクリーン上に再生できる。
【００６６】
しかしながら、車両１１のドライバはここで、前方から入射する赤外線放射に曝露される。特に夜間、瞳孔は大きく広がっており、したがって、ナイトビジョン技術を備える対向車から発せられる放射は網膜に直接衝突するかもしれない。眼をこのような環境条件の範囲でのリスクにさらすことは避けられない。
【００６７】
例えば、赤外範囲（ＩＲ範囲）での少なくとも部分的なミラーリング又は反射効果を持つコーティングは、前方から入射するこのような赤外放射に対する保護として使用できる。ＩＲ範囲内のミラーリング効果を有する眼鏡レンズ２０の実施形態の概略図が図４Ａに例示的に示されている。図４Ｂは、それに対応する反射曲線５２を示す。
【００６８】
第二の使用シナリオでは、第一の車両１１と第二の車両１２は、多車線道路１０の平行な車線を同じ方向に走行している。この場合、車両１１のドライバは、後方から斜めに入射する車両１２の赤外放射１４に曝露される。車両１１及び１２がほぼ同じ速度で相互にわずかにずれて走行している場合、車両１１のドライバはまた、比較的長時間にわたり、後方から斜めに入射する赤外放射に曝露されるかもしれない。これに対して、交通状況に応じて、前方から入射する放射に関する曝露は、短い時間間隔に限定されるかもしれない。赤外放射は正確には可視範囲内にないため、その結果、例えば瞳孔内の収縮又は瞬目反射等の保護反射が発生しない。
【００６９】
図３は、レンズ基板２１及び、レンズ基板２１に塗布されたコーティング２２を備える眼鏡レンズ２０を示す。コーティング２２は、高屈折率、低屈折率、及び任意選択により中程度の屈折率の材料の複数の層を有していてもよい。コーティング２２は、入射角０°でコーティング２２に入射する第一の波長λＮＩＲの近赤外光について少なくとも２０％の第一の反射率を有する。入射角３５°でコーティング２２に衝突する第一の波長λＮＩＲの近赤外光について、コーティング２２は第一の反射率に関して少なくとも１０％だけ低減された第二の反射率を有する。コーティング２２は、レンズ基板２１又は眼鏡レンズ２０の前面２３及び／又は後面２４に配置されてよい。この例において、コーティング２２は前面２３上に配置されている。
【００７０】
図１及び図３に示されるシナリオにおいて、入射光は前面２３に、眼鏡レンズ２０の垂線に関して０°（±１５°）の入射角で衝突する。入射角０°で入射する光は、参照記号４１で示されている。入射放射４１の第一の部分４２はコーティング２２を備える眼鏡レンズ２０を透過する。入射放射４１の第二の部分４３は眼鏡レンズ２０のコーティング２２で反射される。
【００７１】
入射角０°でコーティング２２に入射する第一の波長λＮＩＲの近赤外光に対して少なくとも２０％の第一の反射率を有し、したがって少なくとも部分的なミラーリング効果を提供する提案されるコーティング２２によって、前方から入射する赤外光のうち眼に到達する部分はより小さくなり、そのため、赤外範囲での保護効果が提供される。前述のように、交通状況に応じて、前方から入射する放射に関する曝露は短い時間間隔に限定されるかもしれず、それゆえ、≧２０％の反射率はすでに保護効果を生じさせることができる。
【００７２】
図３はさらに、後方から斜めに入射する赤外放射４５を示しており、前記赤外放射は眼鏡レンズ２０の後面２４又は前面２３に後方から斜めに、例えば入射角３５°で衝突する。後方から斜めに入射する放射４５の第一の部分４６は、コーティング２２を備える眼鏡レンズ２０を透過する。放射４５の第二の部分４７は、眼鏡レンズ２０のコーティング２２で反射される。
【００７３】
特許文献２に記載されている赤外線フィルタ又はミラーは、前方から入射角０°で入射する放射４１だけが存在する場合に有効な保護効果を提供するであろう。したがって、特許文献３から知られる反射防止層は、放射４５が後方から斜めにのみ入射する場合であれば、放射のほとんどすべてが眼鏡レンズを通過するため、有効な保護を提供するであろう。
【００７４】
しかしながら、これらの文献の教示の組合せは所望の効果を提供せず、それは、特許文献１から知られている反射防止効果が後面２４に提供されて、特許文献２から知られているＩＲミラーリングが前面２３に提供されている場合、後方から斜めに入射する放射４５は後面２４を妨害されずに透過するが、赤外線ミラーを備える前面２３で反射され、使用者の眼３０の中に入るからである。これは、特に２台の車両がほぼ同じ速度で相互に関してわずかにずれた状態で比較的長時間にわたり並走している図２に示される使用例では、光線曝露がそこでは比較的長時間にわたって発生し得るため、問題である。
【００７５】
通常、眼鏡レンズのコーティングは、複数の低屈折率及び高屈折率の、交互に重ね合わせた複数の層を有し、前記層は正確に事前決定された厚さを有する。このような広帯域反射防止効果は、特に不快な反射を低減させるための高屈折率の眼鏡レンズの場合に有利であり、さらに、非常に良好な透過を実現しやすい。通常、ここでは高屈折率の複数の層が提供され、前記層は、低屈折率の層と共に所望の反射防止効果を生じさせる。ここで、高屈折率の層の全体的な厚さは例えば約２０ｎｍ〜５００ｎｍ、特に１００ｎｍ〜４００ｎｍ、特に１５０ｎｍ〜３００ｎｍである。好ましくは、これはその結果、可視範囲で良好な反射防止特性を有する眼鏡レンズを提供し、前記眼鏡レンズはさらに、赤外スペクトル範囲内で改善された保護機能を実現しやすい。
【００７６】
図４Ａは、赤外範囲においてミラーリング効果を有する眼鏡レンズ２０の例を示す。眼鏡レンズ２０は、可視スペクトル範囲で透過性のレンズ基板２１を有し、例えばプラスチックで製作される。このレンズ基板２１にはコーティング２２が設けられ、コーティング２２は、複数の層の積層配列２５を有する。ここで、コーティング２２はレンズ基板２１上にある。
【００７７】
図４Ｂは、図４Ａに概略的に示されている眼鏡レンズ２０の反射曲線を示す。水平軸に沿ってｎｍを単位とする波長λが示され、縦軸はパーセントを単位とする屈折率Ｒを示す。
【００７８】
下の曲線５１は、従来の反射防止コーティングの波長に関する反射率を示す。反対に、図４Ａに示される眼鏡レンズ２０の反射曲線５２は近赤外波長範囲における有意に高いミラーリング又は反射効果を有し、８４０ｎｍ〜１３００ｎｍの範囲でＲ＞４０％、７５０ｎｍ〜１５００ｎｍの範囲でＲ＞２０％である。さらに、図４Ａに示される眼鏡レンズ２０は、この場合、青色残留反射を伴う可視波長範囲内での有効な広帯域反射防止効果を有する。
【００７９】
図５Ａは、眼鏡レンズ２０の実施形態を示す。眼鏡レンズ２０は、可視スペクトル範囲で透過性のレンズ基板２１を有し、例えばプラスチックで製作される。このレンズ基板２１にはコーティング２２が設けられ、コーティング２２は複数の層の積層配列２５を有する。ここで、コーティング２２はレンズ基板２１上にある。入射角０°で、コーティングは近赤外範囲の波長λＮＩＲについて少なくとも２０％の反射率を有し、入射角３５°で、前記コーティングは近赤外範囲の波長λＮＩＲについて、入射角０°に関して少なくとも１０％だけ低減された反射率を有する。
【００８０】
さらに、積層配列２５は高屈折率の層２６及び低屈折率の層２７の配列を有する。高屈折率の層２６は高屈折率の材料からなっていてもよく、その屈折率は実質的に基板材料２１のそれより実質的に高い。本願の例では、酸化チタンＴｉＯ２がこのために使用された。低屈折率の層２７は低屈折率の材料からなっていてもよく、その屈折率は基板材料のそれより低くてもよい。本願の例では、酸化シリコンＳｉＯ２がこのために使用された。経験的に、層が多くあるほど、反射防止コーティング又はミラーリング効果は有効となり得る。しかしながら、生産プロセスの経費及び複雑さは、含まれる層の数に伴って増大する。
【００８１】
さらに、層系の効果には、例えば高屈折率の材料２６のそれと低屈折率の材料２７のそれとの間の中程度の屈折率の第三の成分を追加することにより、より柔軟性を提供することができる。この例において、ＺｒＯ２を別の層２８としてこのために提供できる。さらに、ハードコート（ＨＣ）が基板材料２１上に提供されてもよい。
【００８２】
コーティング２２の中で、ハードコート層２９は、前記ハードコート層２９が無機反射防止層２６、２７、２８の間の張力を補償する役割を果たすという機能を有する。反射防止層２６、２７、２８は通常、比較的低い熱膨張率を有するが、有機プラスチックから製造されたレンズ基板２１には高い熱膨張率が割り当てられる。さらに、ハードコート層２９の、レンズ基板２１から遠い方の側は、別のコーティング層２６、２７、２８のための良好な接着強度を持つ表面を形成してもよい。
【００８３】
図５Ａに示される例示的実施形態において、厚さ１〜１０μｍ、例えば３μｍのハードコート層２９がまずレンズ基板２１上に提供される。第一に、厚さ１５．６ｎｍの酸化チタンで製作された層２６’はハードコート層２９の上に配置される。その上に、今度は厚さ２２ｎｍの酸化シリコンで製作された層２７’が配置される。その上に、厚さ９５．６ｎｍの酸化チタンの第二の層が配置され、その上に今度は厚さ１７．３ｎｍの酸化シリコンの第二の層が配置される。続いて、その上に、厚さ１６．８ｎｍの酸化チタンの第三の層と厚さ２０４．２ｎｍの酸化シリコンの別の層がある。この層の厚さの利点は、誘電体積層配列２５の中に再び増大した機械的強度を提供できることである。それに、厚さ１７．４ｎｍの酸化ジルコニウムの層、厚さ１９４．８ｎｍの酸化チタンの別の層、及び厚さ１１．１ｎｍの酸化ジルコニウムの別の層のほか、厚さ７４．７ｎｍの酸化チタンで製作された高屈折率の終止層が続く。
【００８４】
図５Ｂは、図５Ａに示される眼鏡レンズ２０の入射角０°での第一の反射曲線５２と入射角３５°での第二の反射曲線５３を示す。ここで、図５Ａに示される眼鏡レンズ２０は、青色残留反射を伴う可視波長範囲での有効な広帯域反射防止効果を有し、青範囲の残留反射は任意選択による。コーティングはさらに、近赤外波長範囲での有意に増大した反射率又はミラーリング効果を提供し、８６０〜１０５０ｎｍでＲ＞３０％である。
【００８５】
さらに、コーティングは、波長９００ｎｍ〜１２００ｎｍについての０°及び３５°での反射間にできるだけ大きな差（大きな相違）を提供し、これは図５Ｂの曲線５２及び５３の差からわかる。波長範囲５４において、少なくとも２０％の反射率が入射角０°で提供され、それに加えて、入射角３５°での反射率は入射角０°での反射率より絶対的に少なくとも１０％、又は相対的に少なくとも２５％低い。ここで、この例において、入射角０°での少なくとも２０％の反射率という基準は、範囲５４の右側の限界で明確であり、入射角０°及び入射角３５°での反射率間の最小の差は、範囲５４の左側の端で決定的である。この例において、コーティング２２を備える眼鏡レンズ２０は、波長λＮＩＲを含む波長範囲５４にわたり、入射角０°に関して少なくとも１０％低減された反射率を有する。
【００８６】
その結果、前方から入射する放射４１の場合、範囲５４において十分な保護効果が確保され、さらに、コーティングが後方から斜めに入射する放射４５の十分な部分に眼鏡レンズ２０を通過させ、その結果、眼への後方反射を減少させるように注意が払われる。
【００８７】
図６Ａ及び図６Ｂによれば、眼鏡レンズ２０の別の例示的実施形態が提供される。その中で提案される眼鏡レンズ２０は、青色残留反射を伴う可視波長範囲内での有効な広帯域反射防止効果を提供する。さらに、近赤外波長範囲で反射率が有意に増大するようになされ、８００ｎｍ〜１１５０ｎｍでＲ＞３０％である。さらに、波長範囲１０００ｎｍ〜１３００ｎｍについて、０°及び３５°での反射率間にできるだけ大きい差（大きい相違）が提供される。再び、少なくとも２０％の反射率は波長範囲５４において提供される。眼鏡レンズ２０は、異なる波長λＮＩＲを有する異なる波長範囲５４にわたり、入射角０°に関して相対的に少なくとも１０％、絶対的に少なくとも２０％低減された反射率を有する。
【００８８】
図６Ａ及び図６Ｂに示される眼鏡レンズ２０もまた、コーティング２２を有し、前記コーティングは以下の積層配列２５を有する：ＴｉＯ２の第一の層２６’、次にＳｉＯ２の第一の層２７’、次にＴｉＯ２の第二の層２６’’、次にＳｉＯ２の第二の層２７’’、次にＴｉＯ２の第三の層２６’’’、次にＳｉＯ２の第三の層２６７’’’、次にＺｒＯ２の第一の層２８’、次にＴｉＯ２の第四の層２６’’’’、次にＺｒＯ２の第二の層２８’’、次にＴｉＯ２の第五の層２６’’’’’。ここで、ハードコート層２９をレンズ基板２１とＴｉＯ２の第一の層２６’との間に提供してもよい。層厚は図６Ａからわかる。
【００８９】
図７Ａ及び図７Ｂは、別の波長範囲５４のための眼鏡レンズ２０の別の例示的実施形態を示す。その中で提案されている眼鏡レンズは、青色残留反射を伴う可視波長範囲での有効な広帯域反射防止効果を提供する。さらに、近赤外波長範囲において反射率が有意に増大され、８５０ｎｍ〜１２５０ｎｍについてＲ＞３０％である。さらに、１１００ｎｍ〜１４００ｎｍの波長範囲について、０°及び３５°での反射率間にできるだけ大きい差（大きい相違）が提供される。
【００９０】
入射角０°での近赤外範囲内の波長λＮＩＲにおける所望の波長範囲と所望の反射効果及び、入射角３５°での近赤外範囲内の波長λＮＩＲにおける反射率の、入射角０°に関する所望の低減は、層厚を変更することによって変化させることができる。ここで、必要な層厚及び／又は異なる屈折率の材料の積層配列は、コンピュータ実装シミュレーションにより確認できる。保護すべき範囲が狭いほど、差を有効に最大化できる。
【００９１】
層構造は、以下に概説するように設計できる。まず、基板材料及び考えられる層材料を選択できる。好ましくは、ここでは他の製品又はコーティングにおいてすでに使用されている材料が選択される。利点は、効率的な製造にある。屈折率ｎ（λ）＝ｎｒｅａｌ（λ）＋ｉ＊ｋ（λ）は、眼鏡レンズにとって望ましい波長範囲にわたる波長λに応じて、基板材料及び層材料について規定される。例えばこれは、ＵＶ光から可視範囲を通じて（近）赤外範囲までにわたって、例えば２８０ｎｍ〜１５００ｎｍにわたって規定される。ここで、ｎｒｅａｌ（λ）は実際の屈折率であり、ｋ（λ）は減衰係数である。さらに、１つ又は複数の特別要求事項が境界条件として規定され、例えば、（１）可視範囲内の有効な反射防止効果、例えば４００ｎｍ〜７００ｎｍの波長範囲での透過率≧９５％、（２）近赤外範囲内の波長λＮＩＲでの、好ましくは所定の波長範囲にわたる入射角０°に関する反射率Ｒ≧２０％（好ましくは≧３０％、≧４０）、（３）入射角３５°での、入射角０°に関して少なくとも１０％低減された、近赤外範囲内の波長λＮＩＲの反射率、（４）任意選択による、ＵＶ又は短波長青色スペクトル範囲内での別の境界条件。これらに基づき、シミュレーションはできるだけ単純な層構造から始めることができ、前記層構造はおそらく、多面的要求事項を満たさない。その後、別の層を層構造に反復的に追加することができ、試験を実施して、スペクトル要求事項がどの程度満たされるかを特定できる。スペクトル要求事項と得られたシミュレーション結果との間の対応付けは、１つ又は複数の層を追加することによって、又は層構造の１つ又は複数の層厚を変化させることによって、例えば試行錯誤型シミュレーションによって行うことができる。例示的な手順は、図１４を参照しながら後述する。最終的な層構造は、安定した製造条件のために複雑すぎないようにすべきであると理解されたい。多数の解決策がある場合、製造性が最も高い層構造を選択することが好ましい。
【００９２】
ここで、眼をそこから特に保護すべきである赤外スペクトル内の波長範囲は、様々に設定できる。これは、眼が特に入射ＩＲ光に敏感な波長範囲が特定される場合、又は特定の波長又は特定の波長範囲の光が特に大量に眼鏡レンズに入射する可能性がある場合、特に好都合である。例えば、９００ｎｍ〜１２００ｎｍの範囲が特に重要であると考えられる場合、０°及び３５°（３０°〜４５°）での反射間の差を、層設計を適切に調整することによってこの範囲内で正確に最大化することができる。図５Ａ及びＢによる応用例では、約５０％の平均（相対）低減は、この範囲で、垂直反射に関して斜め反射について実現できた。図６Ａ及びＢ並びに図７Ａ及びＢによる応用例では、最適化すべき範囲は９００〜１２００ｎｍ（図５Ａ、Ｂ）から１０００〜１３００ｎｍ（図６Ａ、Ｂ）、及び１１００〜１４００ｎｍ（図７Ａ、Ｂ）へと移行した。
【００９３】
図８Ａ及び図８Ｂは、別の波長範囲５４に関する眼鏡レンズ２０の別の例示的実施形態を示す。その中で提案されている眼鏡レンズは、可視波長範囲において有効な広帯域反射防止効果を提供する。ここで、コーティング２２は８層及び任意選択によるハードコート層２９からなる。これは、コーティングを製造中に、上述の例示的実施形態より容易に実装可能であるという点で有利である。さらに、低屈折率の終止層２７’’’’、この場合、ＳｉＯ２が提供される。これは、例えば眼鏡レンズ２０をよりよくクリーニングできるようにするための、任意選択による別の層がよりよく接着するという点で有利である。
【００９４】
図８Ｂは、図８Ａに示される眼鏡レンズ２０に関する入射角０°での第一の反射曲線５２と、入射角３５°での第二の反射曲線５３を示す。１０００ｎｍ〜１２４０ｎｍの第一の範囲５４において、眼鏡レンズ２０の反射率は入射角０°で少なくとも２０％であり、入射角０°に関する入射角３５°での反射率の相対差又は低減は少なくとも１０％である。１１００ｎｍ〜１２４０ｎｍの部分５５では、眼鏡レンズ２０の反射率は、入射角０°で少なくとも２０％であり、入射角０°に関する入射角３５°での反射率の相対差又は低減は少なくとも２０％である。
【００９５】
図９Ａ及び図９Ｂは、別の波長範囲５４に関する眼鏡レンズ２０の別の例示的実施形態を示す。ここで、コーティング２２は９層及び任意選択によるハードコート層２９からなる。さらに、再び、低屈折率の終止層２７’’’’、この場合、ＳｉＯ２が提供される。
【００９６】
図９Ｂは、図９Ａに示される眼鏡レンズ２０に関する入射角０°での第一の反射曲線５２と入射角３５°での第二の反射曲線５３を示す。８４０ｎｍ〜９５０ｎｍの範囲５４において、眼鏡レンズ２０の反射率は入射角０°で少なくとも２０％であり、入射角０°に関する入射角３５°での反射率の相対差又は低減は少なくとも１０％である。８７０ｎｍ〜９５０ｎｍの部分５５では、入射角０°に関する入射角３５°での反射率の相対差又は低減は少なくとも２０％である。
【００９７】
上述の例示的実施形態は、１つのパラメータ、ここではそれについて条件を満たす必要のある波長範囲の幅を限定することによって、他のパラメータ、この場合では角度依存反射性の相対低減を１０％ではなく少なくとも２０％広げることができることを示している。
【００９８】
好ましくは、ここで提案されている本開示による眼鏡レンズは、任意選択により前面２３又は後面２４に追加のコーティングをさらに有していてもよい。
【００９９】
これに関して、図１０は高エネルギー又は単波長青色光に対してさらに保護力を提供するために、好ましくは後面２４に提供できる有利な反射防止効果の反射曲線を示す。図１０に示されるコーティングはまた、青色残留反射を伴う可視波長範囲での有効な広帯域反射防止効果を提供する。曲線５２は、入射角０°での反射率を示し、曲線５３は入射角３５°での反射率を明示する。下表は、図１０によるコーティングの層構造を示す。
【０１００】
【表１】
2019502169.tif 000003
【０１０１】
図１１は、青色残留反射を伴う可視波長範囲での有効な広帯域反射防止効果と、近赤外波長範囲での有意に増大した反射率、９５０ｎｍ〜１５００ｎｍについてＲ＞３０％を提供する別の有利な反射曲線を示す。４００ｎｍ〜４６０ｎｍの波長範囲での平均反射率は少なくとも１４％である。このような少なくとも部分的なミラーリング効果は、特に、図１の応用シナリオに示されているように、前方から入射する赤外放射にとって好都合であり得る。
【０１０２】
曲線５２は、入射角０°での反射率を示し、曲線５３は入射角３５°での反射率を明示する。入射角０°で波長範囲５４におけるコーティングの反射率は、近赤外範囲内の波長λＮＩＲで少なくとも２０％であり、それに加えて、入射角３５°では、前記コーティングの反射率は入射角０°に関して少なくとも１０％低減されている。上述の例の代替案として、反射におけるパーセンテージ低減はまた、０°及び３５°での波長λＮＩＲにおける反射率の相対的低減となって現れるかもしれない。例えば、入射角０°に関して入射角３５°で少なくとも１０％低減された反射率は、入射角０°で４０％の反射率に関して、入射角３５°で３６％以下の反射率に対応するかもしれない。
【０１０３】
下表は、図１１によるコーティングの層構造を示す。
【０１０４】
【表２】
2019502169.tif 000004
【０１０５】
図１２は、眼鏡レンズ２０を設計するための方法６０、特にコンピュータ実装又は実験的方法のフローチャートを示す。眼鏡レンズ２０は、レンズ基板２１とレンズ基板に塗布されたコーティング２２を含み、積層配列２５がコーティング２２を形成する。
【０１０６】
この例において、レンズ基板２１は第一のステップＳ６１で選択される。レンズ基板は所望の屈折率及び／又はプリズム光学パワーを提供してもよい。
【０１０７】
積層配列２５は第二のステップＳ６２で決定され、積層配列２５は、コーティング２２が、入射角０°でコーティング２２に衝突する第一の波長λＮＩＲの近赤外光について少なくとも２０％の第一の反射率と、入射角３５°でコーティング２２に衝突する第一の波長λＮＩＲの近赤外光について第二の反射率を有し、前記第二の反射率が第一の反射率に関して少なくとも１０％低減されるという条件が適用される。例示的な積層配列２５は上述した。
【０１０８】
図１３は、眼鏡レンズ２０を製造するための方法７０のフローチャートを示す。眼鏡レンズ２０は、レンズ基板２１とレンズ基板に塗布されたコーティング２２を含み、積層配列２５がコーティング２２を形成する。
【０１０９】
レンズ基板２１が第一のステップＳ７１で提供される。レンズ基板は、所望の屈折力及び／又はプリズム光学パワーを提供してもよい。
【０１１０】
積層配列２５は第二のステップＳ７２で形成され、積層配列２５は、コーティング２２が、入射角０°でコーティング２２に衝突する第一の波長λＮＩＲの近赤外光について少なくとも２０％の第一の反射率と、入射角３５°でコーティング２２に衝突する第一の波長λＮＩＲの近赤外光について第二の反射率を有し、前記第二の反射率が第一の反射率に関して少なくとも１０％低減されるという条件が適用される。例示的な積層配列２５は上述した。積層配列２５の個々の層は、連続する部分ステップで形成される。例示的な積層配列２５は、この条件を満たす上述の例示的実施形態の中で開示されている。代替的な積層配列は、特に、眼鏡レンズ２０を設計するための上述のコンピュータ実装又は実験的方法により得ることができ、レンズ基板２１に相応に適用できる。
【０１１１】
図１４は、図１２に示されるような眼鏡レンズ２０を設計するための方法６０、特にコンピュータ実装又は実験的方法の中で例示的な方法で使用されてもよい、積層配列２５を決定するための方法ステップの例示的フローチャート８０を示す。反復を避けるために、例示的なコンピュータ実装方法と例示的な実験的方法の方法ステップの両方を図１４のフローチャート８０に基づいて一緒に説明する。
【０１１２】
第一のステップＳ８１で、コーティング２２の第一の積層配列２５を説明するパラメータが提供され（コンピュータ実装方法）、又はコーティング２２の第一の積層配列２５が提供される（実験的方法）。
【０１１３】
第二のステップＳ８２で、第一の反射率を表す第一の限度、例えば少なくとも２０％が提供される。
【０１１４】
第三のステップＳ８３で、入射角０°でコーティング２２に衝突する第一の波長λＮＩＲの近赤外光についてのコーティング２２の反射率が決定（コンピュータ実装方法）又は測定される（実験的方法）。
【０１１５】
第四のステップＳ８４で、ステップＳ８３で決定又は測定された反射率が第一の限度と比較される。
【０１１６】
ステップＳ８４の比較の結果、ステップＳ８３で決定された反射率が第一の限度を超えなかった場合、ステップＳ８５で、第一の積層配列２５を説明するパラメータが変更され（コンピュータ実装方法）、又は積層配列２５が変更される（実験的方法）。その後、ステップＳ８３及びＳ８４が再び実行される。したがって、これは、所望の反射率を有する積層配列２５を有するコーティング２２を決定するための反復的手順である。
【０１１７】
ステップＳ８４の比較の結果、ステップＳ８３で決定された反射率が第一の限度を超えた場合、ステップＳ８６で、入射角３５°でコーティング２２に衝突する第一の波長λＮＩＲの近赤外光についての反射率が決定（コンピュータ実装方法）、又は測定される（実験的方法）。
【０１１８】
その後のステップＳ８７で、ステップＳ８６で決定された反射率はステップＳ８３で決定された反射率と比較され（コンピュータ実装方法）、又はステップＳ８６で測定された反射率はステップ８３で測定された反射率と比較される（実験的方法）。
【０１１９】
ステップＳ８７の比較の結果、ステップＳ８６で決定又は測定された反射率がステップＳ８３で決定又は測定された反射率を、１０％を超えて下回るまで低減していない場合、ステップＳ８８で、第一の積層配列２５を説明するパラメータが変更され（コンピュータ実装方法）、又は積層配列２５が変更される（実験的方法）。
【０１２０】
ステップＳ８７の比較の結果、ステップ８６で決定又は測定された反射率がステップＳ８３で決定又は測定された反射率を、１０％を超えて下回るまで低減した場合、ステップＳ８９で、第一の積層配列を説明するパラメータがコーティング２２の積層配列２５を説明するパラメータとして出力され（コンピュータ実装方法）、又は積層配列２５が決定されるべきコーティング２２の積層配列２５として使用される。
【０１２１】
図１５は、図１４の積層配列２５を決定するための方法ステップの例示的なフローチャート８０の発展形を示す。方法ステップはまた、これらが相互に依存していないかぎり、異なる順序で、及び／又は並行して実行されてもよい。図１５に示されるフローチャートにおいて、ステップＳ８６による入射角３５°でコーティング２２に衝突する第一の波長λＮＩＲの近赤外光についてのコーティング２２の反射率を決定又は測定するステップは、今度はステップＳ８４による比較の前に実行される。特に、ステップＳ８３及びＳ８６はまた、並行して実行することもできる。
【０１２２】
結論として、特に赤外スペクトル範囲内での眼に対する改善された保護効果が、本明細書で提案される解決策を使って実現できる。
【符号の説明】
【０１２３】
１０  多車線道路
１１  第一の車両
１２  第二の車両
１３  すれ違いビームコーン
１４  ＩＲ照明領域
２０  眼鏡レンズ
２１  レンズ基板
２２  コーティング
２３  （レンズ基板の）前面
２４  （レンズ基板の）後面
２５  積層配列
２６  高屈折率の層
２７  低屈折率の層
２８  層
２９  ハードコート層
３０  眼
４１  入射放射
４２  第一の部分
４３  第二の部分
４５  赤外放射
５１  曲線
５２  第一の反射曲線
５３  第二の反射曲線
５４  波長範囲
８０  フローチャート
【図１】
2019502169.tif 000005
【図２】
2019502169.tif 000006
【図３】
2019502169.tif 000007
【図４Ａ】
2019502169.tif 000008
【図４Ｂ】
2019502169.tif 000009
【図５Ａ】
2019502169.tif 000010
【図５Ｂ】
2019502169.tif 000011
【図６Ａ】
2019502169.tif 000012
【図６Ｂ】
2019502169.tif 000013
【図７Ａ】
2019502169.tif 000014
【図７Ｂ】
2019502169.tif 000015
【図８Ａ】
2019502169.tif 000016
【図８Ｂ】
2019502169.tif 000017
【図９Ａ】
2019502169.tif 000018
【図９Ｂ】
2019502169.tif 000019
【図１０】
2019502169.tif 000020
【図１１】
2019502169.tif 000021
【図１２】
2019502169.tif 000022
【図１３】
2019502169.tif 000023
【図１４】
2019502169.tif 000024
【図１５】
2019502169.tif 000025
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
レンズ基板（２１）を含み、前記レンズ基板に塗布されるコーティング（２２）を含み、前記コーティング（２２）は、入射角０°で前記コーティングに衝突する第一の波長λＮＩＲの近赤外光について少なくとも２０％の第一の反射率を有する眼鏡レンズ（２０）において、前記コーティングは、入射角３５°で前記コーティングに衝突する前記第一の波長λＮＩＲの近赤外光について第二の反射率を有し、前記第二の反射率は前記第一の反射率に関して少なくとも１０％低減されていることを特徴とする眼鏡レンズ（２０）。
【請求項２】
４００ｎｍ〜７００ｎｍの可視波長範囲で入射角０°の場合の少なくとも９５％又は少なくとも９８％の平均透過率を特徴とする、請求項１に記載の眼鏡レンズ。
【請求項３】
近赤外線範囲内の前記波長λＮＩＲは、７８０ｎｍ〜１５００ｎｍ、８００ｎｍ〜１２００ｎｍ、又は８５０ｎｍ〜１１００ｎｍの波長範囲の群の中の波長範囲内にあることを特徴とする、請求項１または２に記載の眼鏡レンズ。
【請求項４】
前記コーティング（２２）は、近赤外範囲内の前記波長λＮＩＲを含む波長範囲にわたり、入射角０°に関して少なくとも１０％低減された反射率を有することを特徴とする、請求項１〜３の何れか１項に記載の眼鏡レンズ。
【請求項５】
入射角０°で、前記コーティング（２２）は、近赤外範囲内の前記波長λＮＩＲについて少なくとも２５％、少なくとも３０％、少なくとも４０％、及び少なくとも５０％の反射率の群の中の反射率を有することを特徴とする、請求項１〜４の何れか１項に記載の眼鏡レンズ。
【請求項６】
入射角３５°で、前記コーティング（２２）は、近赤外範囲内の前記波長λＮＩＲについて、入射角０°に関して少なくとも１５％、２０％、２５％、及び３０％の群の中の係数だけ低減された反射率を有することを特徴とする、請求項１〜５の何れか１項に記載の眼鏡レンズ。
【請求項７】
入射角３０°〜４５°にわたり、前記コーティング（２２）は、近赤外範囲内の前記波長λＮＩＲについて、入射角０°に関して少なくとも１０％低減された反射率を有することを特徴とする、請求項１〜６の何れか１項に記載の眼鏡レンズ。
【請求項８】
前記レンズ基板（２１）は前面（２３）と後面（２４）を有し、前記コーティング（２２）は、前記レンズ基板（２１）の前記前面に塗布されることを特徴とする、請求項１〜７の何れか１項に記載の眼鏡レンズ。
【請求項９】
前記レンズ基板（２１）は、ＩＲ吸収剤をさらに有することを特徴とする、請求項８に記載の眼鏡レンズ。
【請求項１０】
さらに、請求項１〜９の何れか１項に記載のコーティング（２２）は前記レンズ基板（２１）の前記後面（２４）に塗布されることを特徴とする、請求項８又は９に記載の眼鏡レンズ。
【請求項１１】
前記レンズ基板（２１）は前面（２２）及び後面（２４）を有し、前記後面は可視光、ＩＲ光、及びＵＶ光の群の中の少なくとも１つの範囲に対する反射防止コーティングを有し、及び／又は前記前面はＵＶ光及び短波長青色光の群の中の少なくとも１つの範囲に対する反射コーティングを有することを特徴とする、請求項１〜１０の何れか１項に記載の眼鏡レンズ。
【請求項１２】
レンズ基板（２１）を含み、前記レンズ基板（２１）に塗布されたコーティング（２２）を含み、積層配列（２５）が前記コーティング（２２）を形成する眼鏡レンズ（２０）を設計するためのコンピュータ実装方法（６０）であって、
−前記積層配列（２５）を決定するステップであって、前記積層配列（２５）は、前記コーティング（２２）が、入射角０°で前記コーティング（２２）に衝突する第一の波長λＮＩＲの近赤外光について少なくとも２０％の第一の反射率及び、入射角３５°で前記コーティング（２２）に衝突する前記第一の波長λＮＩＲの近赤外光について第二の反射率を有し、前記第二の反射率は前記第一の反射率に関して少なくとも１０％低減されるという条件で決定されるステップ
を含む方法。
【請求項１３】
請求項１２に記載の眼鏡レンズ（２０）を設計するためのコンピュータ実装方法において、前記積層配列（２５）を決定するステップは、
ａ）コーティング（２２）の第一の積層配列（２５）を説明するパラメータを提供するステップ（Ｓ８１）と、
ｂ）前記第一の反射率を表す少なくとも２０％の第一の限度を提供するステップ（Ｓ８２）と、
ｃ）入射角０°で前記コーティング（２２）に入射する前記第一の波長λＮＩＲの近赤外光についての前記コーティング（２２）の反射率を決定するステップ（Ｓ８３）と、
ｄ）ステップｃ）で決定された反射率を前記第一の限度と比較するステップ（Ｓ８４）と、
ｅ１）ステップｄ）で行われた比較の結果、前記第一の限度がステップｃ）で決定された反射率を超えないと判断された場合、
ｆ１）前記第一の積層配列（２５）を説明するパラメータを変更するステップ（Ｓ８５）と、
ｇ１）ステップｃ）〜ｄ）を実行するステップと、
ｅ２）ステップｄ）で行われた比較の結果、前記第一の限度が超過されたと判断された場合、
ｆ２）入射角３５°で前記コーティング（２２）に入射する前記第一の波長λＮＩＲの近赤外光についての前記コーティング（２２）の反射率を決定するステップ（Ｓ８６）と、
ｇ２）ステップｆ２）で決定された反射率をｃ）で決定された反射率と比較するステップ（Ｓ８７）と、
ｈ２．１）ステップｇ２）で行われた前記比較の結果、ステップｆ２）で決定された反射率がステップｃ）で決定された反射率を、１０％を超えて下回らなかったと判断された場合、
ｉ２．１）前記第一の積層配列（２５）を説明する前記パラメータを変更するステップ（Ｓ８８）と、
ｊ２．１）ステップｃ）〜ｄ）を実行するステップと、
ｈ２．２）ステップｇ２）で行われた前記比較の結果、ステップｆ２）で決定された反射率がステップｃ）で決定された反射率を、１０％を超えて下回ったと判断された場合、
ｋ２．２）前記第一の積層配列（２５）を説明する前記パラメータを前記コーティング（２２）の前記積層配列（２５）を説明する前記パラメータとして出力するステップ（Ｓ８９）と、
を含むことを特徴とするコンピュータ実装方法。
【請求項１４】
レンズ基板（２１）を含み、前記レンズ基板（２１）に塗布されたコーティング（２２）を含み、積層配列（２５）が前記コーティング（２２）を形成する眼鏡レンズ（２０）を設計するための実験的方法において、
−前記積層配列（２５）を決定するステップであって、前記積層配列は、前記コーティング（２２）が、入射角０°で前記コーティング（２２）に衝突する第一の波長λＮＩＲの近赤外光について少なくとも２０％の第一の反射率と、入射角３５°で前記コーティング（２２）に衝突する前記第一の波長λＮＩＲの近赤外光について第二の反射率を有し、前記第二の反射率は前記第一の反射率に関して少なくとも１０％低減されるという条件で決定されるステップと、
を含み、前記積層配列（２５）を決定するステップは、
ａ）コーティング（２２）の第一の積層配列（２５）を提供するステップ（Ｓ８１）と、
ｂ）前記第一の反射率を表す少なくとも２０％の第一の限度を提供するステップ（Ｓ８２）と、
ｃ）入射角０°で前記コーティング（２２）に入射する第一の波長λＮＩＲの近赤外光についての前記コーティング（２２）の反射率を測定するステップ（Ｓ８３）と、
ｄ）ステップｃ）で測定された反射率を前記第一の限度と比較するステップ（Ｓ８４）と、
ｅ１）ステップｄ）で行われた前記比較の結果、前記第一の限度がステップｃ）で測定された反射率により超過されなかったと判断された場合、
ｆ１）前記第一の積層配列（２５）を変更するステップ（Ｓ８５）と、
ｇ１）ステップｃ）〜ｄ）を実行するステップと、
ｅ２）ステップｄ）で行われた前記比較の結果、第一の限度が超過されたと判断された場合、
ｆ２）入射角３５°で前記コーティング（２２）に入射する前記第一の波長λＮＩＲの近赤外光についての前記コーティング（２２）の反射率を測定するステップ（Ｓ８６）と、
ｇ２）ステップｆ２）で測定された反射率をステップｃ）で測定された反射率と比較するステップ（Ｓ８７）と、
ｈ２．１）ステップｇ２）で行われた前記比較の結果、ステップｆ２）で測定された反射率がステップｃ）で測定された反射率を、１０％を超えて下回らなかったと判断された場合、
ｉ２．１）前記第一の積層配列（２５）を変更するステップ（Ｓ８８）と、
ｊ２．１）ステップｃ）〜ｄ）を実行するステップと、
ｈ２．２）ステップｇ２）で行われた前記比較の結果、ステップｆ２）で測定された反射率がステップｃ）で測定された反射率を、１０％を超えて下回ったと判断された場合、
ｋ２．２）前記第一の積層配列（２５）を、前記コーティング（２２）の、決定されるべき前記積層配列（２５）として使用するステップ（Ｓ８９）と、
を含むことを特徴とする実験的方法。
【請求項１５】
請求項１２に記載の眼鏡レンズ（２０）を設計するためのコンピュータ実装方法において、前記積層配列（２５）を決定するステップは、
ａ）コーティング（２２）の第一の積層配列（２５）を説明するパラメータを提供するステップ（Ｓ８１）と、
ｂ）前記第一の反射率を表す少なくとも２０％の第一の限度を提供するステップ（Ｓ８２）と、
ｃ）入射角０°で前記コーティング（２２）に入射する第一の波長λＮＩＲの近赤外光についての前記コーティング（２２）の反射率を決定するステップ（Ｓ８３）と、
ｄ）入射角３５°で前記コーティング（２２）に入射する前記第一の波長λＮＩＲの近赤外光についての前記コーティング（２２）の反射率を決定するステップ（Ｓ８６）と、
ｅ）ステップｃ）で決定された反射率を前記第一の限度と比較するステップ（Ｓ８４）と、
ｆ１）ステップｅ）で行われた前記比較の結果、前記第一の限度がステップｃ）で決定された反射率により超過されなかったと判断された場合、
ｇ１）前記第一の積層配列（２５）を説明するパラメータを変更するステップ（Ｓ８５）と、
ｈ１）ステップｃ）〜ｅ）を実行するステップと、
ｆ２）ステップｅ）で行われた前記比較の結果、前記第一の限度が超過されたと判断された場合、
ｇ２）ステップｄ）で決定された反射率をステップｃ）で決定された反射率と比較するステップ（Ｓ８７）と、
ｈ２．１）ステップｇ２）で行われた前記比較の結果、ステップｄ）で決定された反射率がステップｃ）で決定された反射率を、１０％を超えて下回らなかったと判断された場合、
ｉ２．１）前記第一の積層配列（２５）を説明する前記パラメータを変更するステップ（Ｓ８８）と、
ｊ２．１）ステップｃ）〜ｅ）を実行するステップと、
ｈ２．２）ステップｇ２）で行われた前記比較の結果、ステップｄ）で決定された反射率がステップｃ）で決定された反射率を、１０％を超えて下回ったと判断された場合、
ｋ２．２）前記第一の積層配列（２５）を説明する前記パラメータを、前記コーティング（２２）の前記積層配列（２５）を説明する前記パラメータとして出力するステップ（Ｓ８９）と、
を含むことを特徴とするコンピュータ実装方法。
【請求項１６】
レンズ基板（２１）を含み、前記レンズ基板に塗布されたコーティング（２２）を含み、積層配列（２５）が前記コーティング（２２）を形成する眼鏡レンズ（２０）を製造する方法（７０）において、
−レンズ基板（２１）を提供するステップと、
−前記積層配列（２５）を前記レンズ基板（２１）に形成するステップと、を含み、
前記積層配列（２５）は、前記コーティング（２２）が、入射角０°で前記コーティング（２２）に衝突する第一の波長λＮＩＲの近赤外光について少なくとも２０％の第一の反射率と、入射角３５°で前記コーティング（２２）に衝突する前記第一の波長λＮＩＲの近赤外光について第二の反射率を有し、前記第二の反射率は前記第一の反射率に関して少なくとも１０％低減されるという条件が適用される方法。
【国際調査報告】
2019502169.tif 000026
2019502169.tif 000027
2019502169.tif 000028
2019502169.tif 000029
2019502169.tif 000030
2019502169.tif 000031
2019502169.tif 000032
2019502169.tif 000033